(57)【特許請求の範囲】
【請求項１】
下記の工程（ａ）〜（ｃ）をこの順に含むことを特徴とする、平均粒子径が５〜１００ｎｍの範囲にあり、屈折率が１．３〜２．０の範囲にあり、シリカ系中空微粒子と、中空微粒子表面の酸化チタン被覆層とからなる酸化チタン系粒子の製造方法。
（ａ）シリカ系中空微粒子分散液に、４塩化チタン、３塩化チタン、硫酸チタン、硫酸チタニル、チタンアルコキシドあるいはこれらの部分加水分解物であるチタン化合物の水溶液または該チタン化合物の水溶液と酸またはアルカリを加えながら加水分解し、シリカ系中空微粒子表面にチタン化合物加水分解物を析出させる工程。
（ｂ）チタン化合物加水分解物を表面に析出させたシリカ系中空微粒子分散液に、過酸化水素のＨ2Ｏ2としてのモル数MHPとチタン化合物加水分解物のＴiＯ2としてのモル数MTiとのモル比MHP／MTiが２〜５０の範囲となるように過酸化水素水を加える工程
（ｃ）分散液を８０〜３５０℃で水熱処理する工程。
【請求項２】
下記の工程（ab）〜（d）をこの順に含むことを特徴とする、平均粒子径が５〜１００ｎｍの範囲にあり、屈折率が１．３〜２．０の範囲にあり、シリカ系中空微粒子と、中空微粒子表面の酸化チタン被覆層とからなる酸化チタン系粒子の製造方法。
（ab）シリカ系中空微粒子分散液に、ペルオキソチタン酸水溶液を加える工程。
（ｃ）分散液を８０〜３５０℃で水熱処理する工程。
（d）ｐＨ７．５〜１３．５に調整した分散液を８０〜３５０℃で水熱処理する工程。
【請求項３】
前記工程（ｃ）の後、下記の工程（d）を行うことを特徴とする請求項１に記載の酸化チタン系粒子の製造方法。
（d）ｐＨ７．５〜１３．５に調整した分散液を８０〜３５０℃で水熱処理する工程。
【請求項４】
前記シリカ系中空微粒子の平均粒子径が３〜１００ｎｍの範囲にあり、屈折率が１．１５〜１．４０の範囲にあることを特徴とする請求項１〜３のいずれかに記載の酸化チタン系粒子の製造方法。
【請求項５】
前記酸化チタン被覆層の平均厚さが０．１〜２０ｎｍの範囲にあり、かつ前記酸化チタン被覆層の厚さは、酸化チタン系粒子の平均粒子径の1/2を越えないことを特徴とする請求項１〜４のいずれかに記載の酸化チタン系粒子の製造方法。
【請求項６】
得られた酸化チタン系粒子の下記式(1)で表される球状係数が０．５〜１の範囲にあることを特徴とする請求項１〜５のいずれかに記載の酸化チタン系粒子の製造方法。
球状係数＝（ＤS）／（ＤL）・・・・・・（１）
（但し、（ＤL）は平均粒子最長径、（ＤS）は最長径の中点で最長径と直交する平均短径）
【請求項７】
前記酸化チタン被覆層がアナタース型、ルチル型またはブルッカイト型から選ばれる１種以上の酸化チタンであることを特徴とする請求項１〜６のいずれかに記載の酸化チタン系粒子の製造方法。
【請求項８】
さらに、得られた酸化チタン系粒子を、下記式(1)で表される有機珪素化合物またはこれらの加水分解物で表面処理することを特徴とする請求項１〜７のいずれかに記載の酸化チタン系粒子の製造方法。
Ｒn-ＳiＸ4-n     （１）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
【発明の詳細な説明】
【技術分野】
【０００１】
本発明は、低屈折率の酸化チタン系粒子およびその製造方法に関する。
【背景技術】
【０００２】
従来、酸化チタン粒子については、その化学的性質を利用した種々の用途が知られている。例えば、酸化還元触媒等の触媒材料、触媒担体材料、太陽電池用半導体膜用あるいはＮＯｘ除去用等の光触媒材料等の他、高屈折率材料として眼鏡レンズのハードコート膜用フィラー、反射防止膜の基材用高屈折率膜用フィラー等の他、紫外線遮蔽材として化粧料用材料等として用いられている。
【０００３】
しかしながら、用途によっては高屈折率であっても、耐光性、耐候性等の点から、光触媒活性を抑制あるいは光触媒活性を持たない酸化チタンが求められている。このため、本願発明者等はアルカリ、アルカリ土類元素をドーピングしたり、シリカ等で被覆することを試みたが、光触媒活性を完全に抑制することは困難であり、屈折率が低下する問題があった。
【０００４】
また、酸化チタンは、親水性、光触媒活性を有しているために、汚れ防止あるいは除去が期待されており、例えば、屋外で用いられる建材やディスプレイ等の用途が期待されている。しかしながら、酸化チタンは屈折率が高いためにギラツキ感があり、屋外での使用が限定されるという問題点があった。また、反射防止膜の下層に設ける高屈折率膜のフィラーとして用いる場合、基材の屈折率、反射防止膜の屈折率によって、高屈折率膜の屈折率を調整する必要があり、この場合、マトリックスの屈折率によって、酸化チタン粒子の屈折率、含有量を調整していた。これらの用途では、このため球状で、屈折率の低い、あるいは屈折率の調整された酸化チタン粒子が求められていた。
【０００５】
さらに、化粧料の分野においては紫外線遮蔽材として酸化チタン粒子が使用されているが、酸化チタン自体の屈折率が高いためにギラツキ感や白浮き現象を伴うことがあり、このため屈折率の低い、あるいは屈折率の調整された酸化チタン粒子が求められている。
【０００６】
さらにまた、酸化チタン粒子が結晶性である場合は、アスペクト比が概ね２以上の棒状の粒子が得られ、このような棒状粒子を高屈折率膜用フィラー等として用いると基材との密着性が不十分であったり、粒子が細密充填しないために膜の強度が不十分となったり、光触媒性能が不十分となることがあった。さらに、化粧料に用いた場合、感触に異物感を伴う問題があった。このため本願出願人は、無機酸化物微粒子表面にチタン水酸化物を析出させて得た球状の酸化チタン粒子を提案している。（特許文献１、特開２００３−１２３２４号公報）
【特許文献１】特開２００３−１２３２４号公報
【発明の開示】
【発明が解決しようとする課題】
【０００７】
上記した屈折率の低い、あるいは屈折率の調整され、しかも球状の酸化チタン粒子が求められていた。
また、特許文献１に記載の方法では、球状の酸化チタン系粒子が得られるものの、所望の低屈折率の酸化チタン粒子が得られない場合や、粒子径が小さい場合、得られる酸化チタン粒子が凝集していたり、均一な被覆層を形成することが困難であったりするなど、問題点があった。
【課題を解決するための手段】
【０００８】
本発明者らは、上記問題点に鑑み鋭意検討した結果、球状のシリカ系中空微粒子の表面にペルオキソチタン酸を用いて酸化チタンを被覆し、必要に応じてアルカリ存在下で水熱処理することによって屈折率が1.3〜2.0という従来の酸化チタンでは考えられなかった低屈折率で、かつ、光触媒活性の調節されたコロイド域の酸化チタン微粒子が得られることを見いだし、本発明を完成するに至った。
【０００９】
本発明の構成は以下の通りである。
[1]シリカ系中空微粒子と、中空微粒子表面の酸化チタン被覆層とからなり、
平均粒子径が５〜１００ｎｍの範囲にあり、
屈折率が１．３０〜２．００の範囲にあることを特徴とする酸化チタン系粒子。
[2]前記シリカ系中空微粒子の平均粒子径が３〜１００ｎｍの範囲にあり、屈折率が１．
１５〜１．４０の範囲にある[1]の酸化チタン系粒子。
[3]前記酸化チタン被覆層の平均厚さが０．１〜２０ｎｍの範囲にある（ただし、被覆層
の厚さは平均粒子径の1/2を越えない）[1]または[2]の酸化チタン系粒子。
【００１０】
[4]前記酸化チタン粒子の下記式(1)で表される球状係数が０．５〜１の範囲にある[1]〜[3]のいずれかに記載の酸化チタン粒子。
球状係数＝（ＤS）／（ＤL）・・・・・・（１）
（但し、（ＤL）は平均粒子最長径、（ＤS）は最長径の中点で最長径と直交する平均短径）
[5]前記酸化チタン被覆層がアナタース型、ルチル型またはブルッカイト型から選ばれる
１種以上の酸化チタンである[1]〜[4]の酸化チタン粒子。
【００１１】
[6]下記式(1)で表される有機珪素化合物またはこれらの加水分解物で表面処理されている[1]〜[5]の酸化チタン系粒子。
Ｒn-ＳiＸ4-n                （１）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
[7]下記の工程（ａ）〜（ｃ）からなる酸化チタン系粒子の製造方法。
（ａ）シリカ系中空微粒子分散液に、チタン化合物水溶液またはチタン化合物水溶液と酸またはアルカリを加えながら加水分解し、シリカ系中空微粒子表面にチタン化合物加水分解物を析出させる工程。
（ｂ）チタン化合物加水分解物を表面に析出させたシリカ系中空微粒子分散液に、過酸化水素のＨ2Ｏ2としてのモル数(MHP)とチタン化合物加水分解物のＴiＯ2としてのモル数(MTi)とのモル比(MHP)／(MTi)が２〜５０の範囲となるように過酸化水素水を加える工程。
（ｃ）分散液を８０〜３５０℃で水熱処理する工程。
【００１２】
[8]下記の工程（ab）〜（c）からなる酸化チタン系粒子の製造方法。
（ab）シリカ系中空微粒子分散液に、ペルオキソチタン酸水溶液を加える工程。
（ｃ）分散液を８０〜３５０℃で水熱処理する工程。
[9]前記工程（ｃ）の後、下記の工程（d）を行う[6]または[7]の酸化チタン系粒子の製造方法。
（d）ｐＨ７．５〜１３．５に調整した分散液を８０〜３５０℃で水熱処理する工程。
[10]平均粒子径が５〜５００ｎｍの範囲にあり、屈折率が１．３〜２．０の範囲にある[6]〜[8]の酸化チタン系粒子の製造方法。
【発明の効果】
【００１３】
本発明によれば、真球状で、平均粒子径が５〜５００ｎｍの範囲にあり、屈折率が１．
３０〜２．００の範囲にある低屈折率の酸化チタン系粒子およびその製造方法を提供することができる。
【００１４】
かかる酸化チタン系粒子は、従来の酸化チタンでは考えられなかった、低屈折率でありながら、光触媒活性を有しており、さらに低屈折でありながら、適度に光触媒活性を有していたり、紫外線遮蔽能を有し、また、所望の屈折率に調整できることから、被膜という特性もあり、被膜配合剤、屈折率調整用配合剤、化粧料配合剤等に有用である。
【発明を実施するための最良の形態】
【００１５】
以下、本発明に係る酸化チタン系粒子について具体的に説明する。
［酸化チタン系粒子］
本発明に係る酸化チタン系粒子は、酸化チタンでシリカ系中空微粒子を被覆してなり、平均粒子径が５〜５００ｎｍの範囲にあり、屈折率が１．３０〜２．００の範囲にあることを特徴としている。なお、本発明の「酸化チタン系」とは、酸化チタン単独物からなるものではなく、シリカ成分を含むものである。
【００１６】
シリカ系中空微粒子
本発明に用いるシリカ系中空微粒子は、平均粒子径が３〜１００ｎｍ、さらには５〜８０ｎｍの範囲にあることが好ましい。
【００１７】
そもそもシリカ系中空微粒子の大きさは、前記範囲の下限未満のものは得ること自体が困難であり、得られたとしても、屈折率を充分に低くすることができないために、仮に被覆層を形成しても、低屈折率の酸化チタン系粒子を得ることが困難である。
【００１８】
シリカ系中空微粒子が前記範囲の平均粒子径にあると、透明性に優れた透明被膜が得られる。
本発明で使用されるシリカ系中空微粒子の屈折率は、１．１５〜１．４０にあり、好ましくは１．１５〜１．３５の範囲にある。この屈折率の範囲にあるシリカ系中空微粒子を使用すると所望の低屈折率酸化チタン系粒子を調製できる。前記範囲の下限未満の屈折率を有するシリカ系中空微粒子は得ること自体が困難であり、前記範囲を越える屈折率を有するものは、シリカ系中空微粒子を使用する意義が乏しく、あるいは実質的にシリカ系中実微粒子であり、所望の屈折率の低い酸化チタン系粒子を得ることが困難となる。
【００１９】
シリカ中空微粒子の屈折率は、中空微粒子を構成する中空部分と外殻層との量比により、中空部分の量が増えれば、屈折率は低くなり、外殻層の部分が増えれば屈折率は高くなる。
【００２０】
平均粒子径（Dp）に対する外殻層の厚み（Ts）の比（Ts/Dp）は1/20〜1/5、好ましくは1/20〜1/10の範囲にあることが望ましい。
シリカ系中空微粒子の形状は通常、球状形状のものが使用される。この球状形状は、後述する球状係数が０．５〜１の範囲にあるものが好ましく、この球状係数は、後述する酸化チタン被覆層を形成しても維持されるか、さらに球状度が向上する場合がある。なお後述する製造方法以外の方法では、凝集したり、表面に選択的に酸化チタンが析出せず、別途に酸化チタン微粒子が生成することがある。
【００２１】
本発明に用いるシリカ系中空微粒子としては、本願出願人の出願による特開２００１−２３３６１１号公報、特開２００３−１９２９９４号公報等に開示したシリカ系中空微粒子は好適に採用することができる。
【００２２】
酸化チタン被覆層
本発明では前記シリカ系中空微粒子表面に酸化チタンからなる酸化チタン被覆層が形成されている。酸化チタン被覆層の平均厚さは、０．１〜１００ｎｍ、好ましくは０．５〜１５nmの範囲にあることが望ましい。
【００２３】
この範囲にあれば、従来の酸化チタン系微粒子よりも、低屈折率の酸化チタン系微粒子が得られる。
酸化チタン被覆層の平均厚さが薄い場合、光触媒活性、紫外線遮蔽効果が不充分となる場合があり、酸化チタン被覆層の平均厚さが厚すぎると、シリカ系中空微粒子の平均粒子径が小さい場合に、得られる粒子の屈折率が充分低くならず、また、酸化チタン被覆層を厚くなると、被覆層とは別に、酸化チタンからのなる微細な粒子が生成し、被覆層の形成にあたらない粒子が増えることがある。
【００２４】
酸化チタン系粒子の屈折率は、酸化チタン被覆層の厚みと、シリカ系中空微粒子の平均粒子径との比率を適宜変更することによって、調整可能であり、比率（酸化チタン被覆層の厚み／酸化チタン系粒子の平均粒子径）を小さくすれば、屈折率は低くなり、該比率を大きくすれば屈折率は高くなる。
【００２５】
また、酸化チタン被覆層の厚みは酸化チタン系粒子の平均粒子径の概ね１／２０〜１／４、好ましくは１／１０〜１／６の範囲にあることが望ましい。この範囲にあれば、充分な光触媒活性、紫外線遮蔽性能等とともに、低屈折率を達成できる。
このような被覆層の形成方法は、後述する製造方法に示されるとおりである。
【００２６】
酸化チタン系粒子の特性
本発明の酸化チタン系粒子の平均粒子径は５〜１００ｎｍ、さらには１０〜８０ｎｍの範囲にあることが好ましい。
【００２７】
酸化チタン系粒子の平均粒子径が前記範囲の下限より小さいものは、シリカ系中空微粒子自体を得ることが困難であり、また、酸化チタンを被覆する際に凝集する傾向があり、酸化チタン系粒子の平均粒子径が前記範囲の上限を越えると、被覆に用いるシリカ系中空微粒子自体の製造に長時間を要し、また、酸化チタン被覆層の厚い粒子を製造する場合にシリカ系中空微粒子の表面に選択的に被覆することが困難となる場合があり、生産性、経済性が問題となる他、透明性が低下することがある。
【００２８】
本発明の酸化チタン系粒子の屈折率は１．３０〜２．００、好ましくは１．３０〜１．８０の範囲にあることが望ましい。酸化チタン系粒子の屈折率が前記範囲の下限よりも小さい場合、場合によって、酸化チタン被覆量が少ないこと示し、充分な光触媒活性、紫外線遮蔽性能等が得られない場合がある。
【００２９】
酸化チタン系粒子の屈折率が前記範囲を越えて高いものは、本発明の構成とする必要がなく、単なる酸化チタン粒子であり、また、本発明の目的であり低屈折率を達成しない。
本発明では、シリカ系中空微粒子および酸化チタン系粒子の屈折率は下記の方法によって測定する。
【００３０】
（１）粒子分散液をエバポレーターに採り、分散媒を蒸発させる。
（２）これを１２０℃で乾燥し、粉末とする。
（３）屈折率が既知の標準屈折液を２、３滴ガラス板上に滴下し、これに上記粉末を混合する。
（４）上記（３）の操作を種々の標準屈折液で行い、混合液が透明になったときの標準屈折液の屈折率を粒子の屈折率とする。
本発明に係る酸化チタン系粒子は、下記式(1)で表される球状係数が０．５〜１、好ま
しくは０．７〜１の範囲にあることが望ましい。
球状係数＝（ＤS）／（ＤL）・・・・・・（１）
（但し、（ＤL）は平均粒子最長径、（ＤS）は最長径の中点で最長径と直交する平均短径）
酸化チタン系粒子の球状係数が１を越えることはなく、酸化チタン系粒子の球状係数が０．５未満の場合は、従来公知の方法で得られるアスペクト比が概ね２以上の棒状の酸化チタン系粒子と同様、フィラー等として用いると基材との密着性が不十分であったり、粒子が細密充填しないために膜の強度が不十分となったり、光触媒性能が不十分となることがあり、さらに、化粧料に用いた場合、感触に異物感を伴う場合がある。
【００３１】
本発明の球状係数は、透過型電子顕微鏡写真（ＴＥＭ）を撮影し、１００個の粒子について最長径（ＤL）および最長径の中点で直交する短径（ＤS）を測定し、各平均値の比として求めることができる。なお、同一粒子について３回測定したところ、実質的に同じ値が得られた。
【００３２】
酸化チタン系粒子の平均粒子径は前記最長径（ＤL）＋短径（ＤS）の１／２として表した。
また、本発明に用いるシリカ系中空微粒子の平均粒子径は、電子顕微鏡写真を撮影し、１００個の粒子について粒子径を測定し、その平均値として求めることができる。
【００３３】
本発明の酸化チタン粒子は、酸化チタン被覆層がアナタース型、ルチル型またはブルッカイト型から選ばれる１種以上の酸化チタンであることが好ましい。酸化チタンがこのような結晶形を有していると、光触媒活性、紫外線遮蔽性能に優れている。
【００３４】
なお、結晶形はＸ線回折法（例えば、理学電機製：ＬＡＤ−IIＣ型、Ｃｕ管球、
３５ｋＶ、１２．５ｍＡ）により同定することができる。
【００３５】
本発明の酸化チタン系粒子は、下記式(1)で表される有機珪素化合物またはこれらの加
水分解物で表面処理されていることが好ましい。
Ｒn-ＳiＸ4-n                （１）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
【００３６】
このような式（１）で表される有機珪素化合物としてはテトラメトキシシラン、テトラエトキシシラン、テトラプロポキシシシラン、テトラブトキシシラン、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（βメトキシエトキシ）シラン、3,3,3−トリフルオロプロピルトリメトキシシラン、メチル-3,3,3−トリフルオロプ
ロピルジメトキシシラン、β−（3,4-エポキシシクロヘキシル）エチルトリメトキシシラン、γ-グリシドキシメチルトリメトキシシラン、γ-グリシドキシメチルトリエキシシラン、γ-グリシドキシエチルトリメトキシシラン、γ-グリシドキシエチルトリエトキシシラン、γ-グリシドキシプロピルトリメトキシシラン、γ-グリシドキシプロピルトリメトキシシラン、γ-グリシドキシプロピルトリエトキシシラン、γ-グリシドキシプロピルトリエトキシシラン、γ−（β−グリシドキシエトキシ）プロピルトリメトキシシラン、γ-（メタ）アクリロオキシメチルトリメトキシシラン、γ-（メタ）アクリロオキシメチルトリエキシシラン、γ-（メタ）アクリロオキシエチルトリメトキシシラン、γ-（メタ）アクリロオキシエチルトリエトキシシラン、γ-（メタ）アクリロオキシプロピルトリメ
トキシシラン、γ-（メタ）アクリロオキシプロピルトリメトキシシラン、γ-（メタ）アクリロオキシプロピルトリエトキシシラン、γ-（メタ）アクリロオキシプロピルトリエ
トキシシラン、ブチルトリメトキシシラン、イソブチルトリエトキシシラン、ヘキシルトリエトキシシラオクチルトリエトキシシラン、デシルトリエトキシシラン、ブチルトリエトキシシラン、イソブチルトリエトキシシラン、ヘキシルトリエトキシシラン、オクチルトリエトキシシラン、デシルトリエトキシシラン、3-ウレイドイソプロピルプロピルトリエトキシシラン、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン、Ｎ−β（アミノエチル）γ-アミノプロピル
メチルジメトキシシラン、Ｎ−β（アミノエチル）γ-アミノプロピルトリメトキシシラ
ン、Ｎ-フェニル-γ-アミノプロピルトリメトキシシラン、γ-メルカプトプロピルトリメトキシシラン、トリメチルシラノール、メチルトリクロロシラン、等が挙げられる。
【００３７】
このような有機珪素化合物で表面処理されていると、被膜配合剤として被膜に配合する場合に、分散媒、バインダーあるいはマトリックス中に均一に分散するとともに密に充填することができ、膜の強度、耐擦傷性に優れた透明被膜を得ることができる。
【００３８】
また、用途によって、紫外線遮蔽能を維持しつつ、光触媒活性を抑制したり、耐光性を向上させることができる。
酸化チタン系粒子と有機珪素化合物との量比（有機珪素化合物の固形分としての重量／酸化チタン系粒子の重量）は酸化チタン系粒子の平均粒子径によっても異なるが概ね１．０以下、好ましくは０．３以下の範囲にあることが望ましい。
【００３９】
前記重量比が少ないと、たとえば塗布液に配合する場合、マトリックス形成成分との親和性が低く、塗料中での分散性、安定性が不充分となり、塗料中で微粒子が凝集することがあり、緻密な透明被膜が得られないことがあり、基材との密着性、膜の強度、耐擦傷性等が不充分となることがある。
【００４０】
前記重量比が高すぎても、塗料中での分散性がさらに向上することもなく、酸化チタン系粒子中の酸化チタンの割合が低くなるために充分な紫外線遮蔽能が得られない場合がある。
このような本発明に係る酸化チタン系粒子は以下の製造方法で作製することができる。
【００４１】
[酸化チタン系粒子の製造方法]
まず、本発明に係る第１の酸化チタン系粒子の製造方法について説明する。
【００４２】
本発明に係る第１の酸化チタン系粒子の製造方法は、下記の工程（ａ）〜（ｃ）からなる。
（ａ）シリカ系中空微粒子分散液に、チタン化合物水溶液またはチタン化合物水溶液と酸またはアルカリを加えながら加水分解し、シリカ系中空微粒子表面にチタン化合物加水分解物を析出させる工程。
（ｂ）チタン化合物加水分解物を表面に析出させたシリカ系中空微粒子分散液に過酸化水素水を加える工程。
（ｃ）分散液を８０〜３５０℃で水熱処理する工程。
【００４３】
工程（ａ）
シリカ系中空微粒子は前記した通りである。
チタン化合物としては、水溶性であれば特に制限はなく、具体的には４塩化チタン、３塩化チタン、硫酸チタン、硫酸チタニル、水素化チタン等があげられる。さらに、チタンアルコキシドあるいはこれらの部分加水分解物を用いることもできる。またチタンアルコ
キシドとしては、Ｔi（ＯＲ）4（Ｒ：炭化水素基）で表されるチタンアルコキシドが好適に用いられ、例えば、テトライソプロピルチタネート、テトラノルマルブチルチタネート、テトラ（２−エチルヘキシル）チタネート等が挙げられる。チタンアルコキシドはそのまま用いてもよく、アルコール溶液として用いることもできる。
【００４４】
シリカ系中空微粒子分散液に、前記チタン化合物の水溶液またはチタン化合物水溶液と酸またはアルカリを加えながら加水分解（以下、「中和」ということもある）する。シリカ系中空微粒子分散液の固形分濃度は0.01〜30重量％、好ましくは0.1〜20重量％の範囲
にあることが望ましい。このとき、チタン化合物の濃度は固形分として０．０５〜３０重量％、さらには０．１〜２０重量％の範囲にあることが好ましい。該固形分濃度が低いと過大な容器を必要とすることに加えて生産効率が低下し、固形分濃度が高すぎると加水分解した際に、加水分解が不均一になったり、ゲルの粘度が高くなり、ゲルの扱いが容易でなく、必要に応じて洗浄する際に洗浄が困難になることがある。酸化チタン被覆層を厚くしたければ、前記範囲で、チタン化合物の量を増やせばよく、薄くしたければ、前記範囲でチタン化合物の量を減らせばよい。
【００４５】
また、チタン化合物の添加量は、酸化チタン被覆層が、得られる酸化チタン粒子の平均粒子径の１／２０〜１／４、好ましくは１／１０〜１／６の範囲になるように添加される。この範囲にあれば、前記した、酸化チタン被覆層を有する酸化チタン系粒子が得られる。
【００４６】
酸としては、塩酸、硝酸、硫酸等の他、有機酸を用いることができ、アルカリとしては、アンモニア、有機アミン、ＮａＯＨ、ＫＯＨなどを用いることができる。加水分解する際の分散液のｐＨは概ね８〜１４、さらには９〜１３の範囲にあることが好ましい。
【００４７】
この加水分解によって、シリカ中空微粒子表面に、チタン化合物の加水分解物が析出する。
本発明では、加水分解した後、必要に応じて洗浄することができる。洗浄方法としてはチタン化合物加水分解物を表面に析出させたシリカ系中空微粒子中の不純物イオンを低減できれば特に制限はなく従来公知の方法を採用することができる。例えば、チタン化合物加水分解物を表面に析出させたシリカ系中空微粒子分散液を濾過した後、充分な水、温水、希アンモニア水等を掛けることによって洗浄することができる。また、限外濾過膜法、イオン交換樹脂法等従来公知の方法を採用することもできる。洗浄を行うと、結晶性が高く光触媒性能に優れた酸化チタン系粒子を得ることができる。
【００４８】
洗浄後のアニオンおよび／またはアルカリ等の不純物の残存量は、酸化チタン系粒子固形分中に１重量％以下、さらには０．１重量％以下であることが好ましい。
さらに、加水分解した後、あるいは洗浄した後、必要に応じて熟成することができる。熟成条件としては、概ね３０〜１２０℃で通常０．１〜２４時間、撹拌するか無撹拌下静置する。
このような熟成を行うと、凝集粒子がなくなるとともに酸化チタン被覆層の厚さが均一になり、粒度分布の均一な酸化チタン系粒子が得られる。
【００４９】
工程（ｂ）
過酸化水素水を、(a)工程のチタン化合物加水分解物を表面に析出させたシリカ系中空
微粒子分散液に添加するが、かかる分散液の濃度は固形分として０．１〜３０重量％、さらには１〜２０重量％の範囲にあることが好ましい。
【００５０】
固形分濃度が低すぎると、生産性、生産効率が低下し、固形分濃度が高すぎても、後述する過酸化水素の添加量によっても異なるが、チタン化合物加水分解物の溶解が不均一に
なるためか、得られる酸化チタン系粒子の結晶性が不十分になる場合がある。
【００５１】
過酸化水素の添加量は、過酸化水素のＨ2Ｏ2としてのモル数(MHP)とチタン化合物加水
分解物のＴiＯ2としてのモル数(MTi)とのモル比(MHP)／(MTi)が２〜５０、さらには５〜
４０の範囲にあることが好ましい。モル比(MHP)／(MTi)が低すぎると、得られる酸化チタン系粒子の結晶性が不十分になる場合がある。モル比(MHP)／(MTi)が高すぎても、チタン化合物加水分解物の溶解速度が向上したり、溶解がさらに均一になることもなく、経済的でない。
【００５２】
このように過酸化水素水を添加することで、最終的に（工程(c)を経て）得られる酸化
チタン系粒子の形状係数が向上し、また酸化チタン被覆層が緻密になり、結晶性にも優れた酸化チタン系粒子が得られる。
【００５３】
工程（ｃ）
ついで、分散液を８０〜３５０℃、好ましくは８０〜２００℃で水熱処理する。水熱処理温度が低いと、被覆した酸チタン層の緻密化、結晶化が不充分となることがあり、水熱処理温度が高すぎても、緻密化、結晶化が促進されることもなく、凝集した酸化チタン系粒子が得られる場合がある。
【００５４】
水熱処理時間は概ね０．１〜２４時間であることが望ましい。
本発明に係る酸化チタン系粒子の製造方法は、上記工程（a）〜（c）のかわりに、下記（ab）〜(c)からなるもの（第２の製造方法）であってもよい。
（ab）シリカ系中空微粒子分散液に、ペルオキソチタン酸水溶液を加える工程。
（c）分散液を８０〜３５０℃で水熱処理する工程。
【００５５】
工程（ab）
シリカ系中空微粒子としては前記したシリカ系中空微粒子を用いる。
ペルオキソチタン酸水溶液としては、チタン化合物と過酸化水素とを反応させて得られるペルオキソチタン酸、あるいはチタン水酸化物と過酸化水素とを反応させて得られるペルオキソチタン酸等の水溶液が挙げられる。
【００５６】
ペルオキソチタン酸水溶液を調製するには、例えば、チタン化合物、あるいはチタン水酸化物と過酸化水素とを反応させる際の過酸化水素のＨ2Ｏ2としてのモル数(MHP)とチタ
ン化合物、チタン水酸化物のＴiＯ2としてのモル数(MTi)とのモル比(MHP)／(MTi)は２〜
５０、好ましくは５〜４０の範囲となるように混合し、必要に応じて加熱する従来公知の方法を採用することができる。
【００５７】
なお、チタンアルコキシドと過酸化水素とを反応させて得られるペルオキソチタン酸を用いると、酸化チタン被覆層がルチル型酸化チタンである酸化チタン系粒子が得られる傾向にある。
【００５８】
ペルオキソチタン酸水溶液の濃度は酸化チタン換算で、1〜30重量％、好ましくは2〜20重量％の範囲にあることが好ましい。
また、チタン化合物の添加量は、酸化チタン被覆層が、得られる酸化チタン粒子の平均粒子径の１／２０〜１／４、好ましくは１／１０〜１／６の範囲になるように添加される。この範囲にあれば、前記した、酸化チタン被覆層を有する酸化チタン系粒子が得られる。
【００５９】
シリカ系中空微粒子分散液の固形分濃度は、前記第１の方法と同様である。
シリカ系中空微粒子分散液にペルオキソチタン酸水溶液を混合した後の濃度は固形分と
して０．１〜３０重量％、さらには１〜２０重量％の範囲にあることが好ましい。
【００６０】
固形分濃度が少ないと、生産性、生産効率が低下し、固形分濃度が高すぎると、得られる酸化チタン系粒子の結晶性が不十分になる場合がある。
なお、第２の方法の工程（ｃ）については、上記第１の方法と同様である。
本発明では、(c)工程の後に、下記(d)工程を行っても良い。
【００６１】
工程（ｄ）
(c)工程で水熱処理した後、分散液をｐＨ７．５〜１３．５、好ましくは８〜１３．５
に調整する。
【００６２】
分散液のｐＨ調整には、ＮａＯＨ、ＫＯＨなどのアルカリ金属水酸化物、アンモニア、有機塩基等を用いることができる。有機塩基としては、テトラメチルアンモニウム塩等の第４級アンモニウム塩または水酸化物、モノエタノールアミン、ジエタノールアミン等のアミン類が挙げられる。
【００６３】
分散液のｐＨが中性ないし酸性の場合は酸化チタン層は無定型であり、ｐＨが上記範囲にあれば結晶性の酸化チタン層を有する酸化チタン系粒子が得られる。結晶形の種類は、ｐＨ、アルカリ、有機塩基等の種類および量によって異なる。例えば、有機塩基が少ないとアナタース型となり、有機塩基が多いとブルッカイト型になる傾向がある。
【００６４】
ｐＨ調整した分散液を８０〜３５０℃、好ましくは８０〜２００℃で水熱処理する。
水熱処理温度が低いと、結晶化が不充分となったり、長時間を要する場合がある。水熱処理温度が高すぎても、さらに結晶化時間が短縮されたり、結晶性が向上することもなく、凝集した酸化チタン系粒子が得られる場合がある。
【００６５】
この処理によって、球状係数が高く、酸化チタン被覆層が緻密であり、さらに、製造条件によっては結晶性にも優れた酸化チタン系粒子が得られる。
水熱処理時間は、温度によっても異なるが、通常０．１〜４８時間である。
【００６６】
水熱処理後の分散液は、限外濾過膜法やイオン交換樹脂にて洗浄したり、濃縮してもよい。
この様にして得られる酸化チタン系粒子は、シリカ系中空微粒子の平均粒子径や酸化チタン被覆層の厚さにもよるが、平均粒子径が５〜１００ｎｍ、さらには１０〜８０ｎｍの範囲にあることが好ましい。また、得られる酸化チタン系粒子の屈折率が１．３０〜２．００、さらには１．３０〜１．８０の範囲にあることが好ましい。
【００６７】
[用途]
このような本発明に係る酸化チタン系粒子は、光電気セルや光触媒などの用途に使用できる。
光電気セルとしては、表面に電極層（１）を有し、かつ該電極層（１）表面に光増感材を吸着した金属酸化物半導体膜（２）が形成されてなる基板と、表面に電極層（３）を有する基板とが、前記電極層（１）および電極層（３）が対向するように配置してなり、金属酸化物半導体膜（２）と電極層（３）との間に電解質層を設けてなる光電気セルにおいて、少なくとも一方の基板および電極が透明性を有し、金属酸化物半導体膜（２）が本発明の酸化チタン系粒子を含むものである。
【００６８】
また光触媒としては、前記酸化チタン系粒子を使用したものであればよく、光触媒は、前記した酸化チタン系粒子をそのまま用いることもできるし、他の活性成分を酸化チタン系粒子に担持あるいはドーピングしたり、これら管状酸化チタン粒子を混合して用いるこ
ともできる。さらに必要に応じてバインダー成分前駆体を含んでいても良い。このような光触媒 の使用形態としては特に制限はなく、たとえば、上記管状酸化チタン粒子をその
まま水等の溶媒に分散させて用いることができるし、バインダー成分前駆体と混合して光触媒 層形成用塗布液とし、ガラス、ＰＥＴ、金属、セラミックスなどの基材に塗布・乾
燥して所望の膜厚の触媒層を形成して用いることもできる。さらに、球状、ペレット状、ハニカム状等に成形して用いることもできる。上記他の活性成分としては、Ａｇ、Ｃｕ、Ｚｎ等の抗菌、防黴目的に用いられる金属成分の他、Ｐｔ、Ｐｄ、Ｒｈ、Ｒｕ、Ｏｓ、Ｉｒ、Ａｕ、Ｆｅ等の酸化還元性能を有する金属成分が挙げられる。これら金属成分の担持、ドーピング方法は従来公知の方法を採用することができ、たとえば管状酸化チタン粒子の分散液に金属成分の可溶性塩の水溶液を添加したり、必要に応じて加水分解させて析出させることによって調製することができる。
【００６９】
また、光電気セル、光触媒のほかバッテリーの負極材料、光センサーの感知部等としても有用である。
また、本発明の酸化チタン系粒子は、可視光や紫外線遮蔽膜形成用塗料、化粧料組成物、透明被膜形成用塗料などにも好適に使用できる。たとえば紫外線遮蔽膜形成用塗料の場合、必要に応じて着色顔料粒子とともにを塗料用樹脂に混合すればよい。
【００７０】
化粧料組成物に使用する場合、組成物全量に対して、酸化チタン系粒子を１〜８０重量％程度の料で配合すればよい。化粧料組成物は、通常、化粧料に配合されている各種成分、たとえば高級脂肪族アルコール、高級脂肪酸、エステル油、パラフィン油、ワックスなどの油分、エチルアルコール、プロピレングリコール、ソルビトールなどのアルコール類、ムコ多糖類、コラーゲン類、ＰＣＡ塩、乳酸塩などの保湿剤、ノニオン系、カチオン系、アニオン系あるいは両性の各種界面活性剤、アラビアガム、キサンタンガム、ポリビニルピロリドン、エチルセルロース、カルボキシメチルセルロース、カルボキシビニルポリマー、変性または未変性の粘土鉱物などの増粘剤、酢酸エチル、アセトン、トルエンなどの溶剤、無機顔染料および有機顔染料、ＢＨＴ、トコフェノールなどの酸化防止剤、水、薬剤、紫外線吸収剤、有機酸または無機酸の塩からなるｐＨ緩衝剤、キレート化剤、防腐剤、香料などの１種以上を含んでいてもよく、必要に応じて、シリカ、タルク、カオリン、マイカ、セリサイトおよび合成無機化合物などの無機顔料、各種有機樹脂の１種または２種以上を含んでいてもよい。
【００７１】
また、透明被膜に使用する場合、シリカ（ポリシロキサン）や透明性樹脂などのマトリックス成分と本発明の酸化チタン系粒子を含んでいればよい。
【００７２】
[実施例]
以下、実施例により本発明を更に詳しく説明するが、本発明はこれらの実施例に限定されるものではない。
【００７３】
[実施例1]
酸化チタン系粒子(1)の調製
シリカ系中空微粒子分散液（触媒化成工業（株）製：スルーリアＰ１４２０、平均粒子径５０ｎｍ、屈折率１．３０、固形分濃度２０重量％、１００ｇを希釈して固形分濃度５重量％のシリカ系中空微粒子分散液とした。これに、ＴｉＯ2として濃度２重量％の四塩
化チタン水溶液１００ｇを加え、濃度４重量％のアンモニア水を０．５時間で添加し、ｐＨ＝８．５の水和酸化チタン・シリカ系中空微粒子混合スラリーを得た。
【００７４】
ついで、４０℃で２時間静置して熟成した後、このスラリーを濾過洗浄し、固形分濃度が４重量％の水和酸化チタン・シリカ系中空微粒子混合分散液を得た。分散液のｐＨは８．５であった。
【００７５】
この混合分散液５００ｇに、濃度３５重量％の過酸化水素水１３ｇを添加した後、１６５℃で３時間水熱処理して酸化チタン系粒子(1)分散液を調製し、限外濾過膜法にて洗浄
し、濃縮して固形分濃度２０重量％の酸化チタン系粒子(1)分散液を調製した。
【００７６】
得られた酸化チタン系粒子(1)について、平均粒子径、球状係数、屈折率、酸化チタン
被覆層の厚さ、結晶形、特性(1)（光沢度(ギラツキ感)）および特性(2)（紫外線遮蔽性能：吸光度および透過率）を測定し、結果を表に示した。
なお、酸化チタン被覆層の厚さは、酸化チタン系粒子(1)の平均粒子径とシリカ系中空
微粒子の平均粒子径を測定し、粒子径の差の１／２として示した。
【００７７】
特性（１）
固形分濃度２０重量％の酸化チタン系粒子(1)分散液を希釈して固形分濃度１０重量％
とした。
【００７８】
固形分濃度１０重量％の酸化チタン系粒子(1)分散液９０重量部とポリビニルアルコー
ル水溶液１０重量部とを混合して光沢膜形成用塗布液を調製した。この塗布液をバーコーターを用いてＰＥＴフィルム上に塗布し、９０℃で２時間乾燥後、１４０℃で２時間加熱処理して光沢膜を形成した。
【００７９】
得られた光沢膜について、光沢度計（スガ試験機（株）製：デジタル変角光沢度計  ＵＧＶ−５Ｄ）により、入射角６０°、受光角６０°の条件で光沢度を測定し、結果を表に示した。
【００８０】
特性（２）
固形分濃度２０重量％の酸化チタン系粒子(1)分散液を希釈して固形分濃度０．００５
重量％とした。この分散液について、分光光度計（日立製作所製：３３０型）により、波長３００ｎｍでの吸光度および波長４００ｎｍでの透過率を測定し、結果を表１に示した。
なお、粒子の屈折率は以下の方法で評価した。
【００８１】
標準屈折率液法
(1)粒子分散液をエバポレーターにとり、分散媒を蒸発させる。
(2)これを120℃で乾燥して、粉末とする。
(3)屈折率が既知の標準屈折液を2,3滴ガラス板上に滴下し、これに上記粉末を混合する。
(4)上記(3)の操作を種々の標準屈折液で行い、混合液が透明になったときの標準屈折液の屈折率を微粒子の屈折率とする。
【００８２】
[実施例2]
酸化チタン系粒子(2)の調製
実施例１において、濃度３５重量％の過酸化水素水６．５ｇを添加した以外は同様にして酸化チタン系粒子(2)分散液を調製した。得られた酸化チタン系粒子(2)について、平均粒子径、球状係数、屈折率、酸化チタン被覆層の厚み、結晶形、特性（１）および特性（２）を測定し、結果を表に示す。
【００８３】
[実施例3]
酸化チタン系粒子(3)の調製
実施例１において、濃度３５重量％の過酸化水素水５２ｇを添加した以外は同様にして酸化チタン系粒子(3)分散液を調製した。
得られた酸化チタン系粒子(3)について、平均粒子径、球状係数、屈折率、酸化チタン
被覆層の厚み、結晶形、特性（１）および特性（２）を測定し、結果を表１に示す。
【００８４】
[実施例4]
酸化チタン系粒子(4)の調製
シリカ系中空微粒子分散液（触媒化成工業（株）製：スルーリアＰ１４２０、平均粒子径５０ｎｍ、屈折率１．３０、固形分濃度２０重量％）１００ｇを希釈して固形分濃度５重量％のシリカ系中空微粒子分散液とした。これに、ＴｉＯ2として濃度２重量％の四塩
化チタン水溶液５０ｇを加え、ついで、濃度４重量％のアンモニア水を０．５時間で添加し、ｐＨ＝８．５の水和酸化チタン・シリカ系中空微粒子混合スラリーを得た。ついで、４０℃で２時間静置して熟成した後、このスラリーを濾過洗浄し、固形分濃度が４重量％の水和酸化チタン・シリカ系中空微粒子混合分散液を得た。分散液のｐＨは８．５であった。
【００８５】
この混合分散液５００ｇに、濃度３５重量％の過酸化水素水３．２ｇを添加した後、１６５℃で３時間水熱処理して酸化チタン系粒子(4)分散液を調製した。ついで、限外濾過
膜法にて洗浄し、濃縮して固形分濃度２０重量％の酸化チタン系粒子(4)分散液を調製し
た。
得られた酸化チタン系粒子(4)について、平均粒子径、球状係数、屈折率、酸化チタン
被覆層の厚み、結晶形、特性（１）および特性（２）を測定し、結果を表１に示した。
【００８６】
[実施例5]
酸化チタン系粒子(5)の調製
シリカ系中空微粒子分散液（触媒化成工業（株）製：スルーリアＰ１４２０、平均粒子径５０ｎｍ、屈折率１．３０、固形分濃度２０重量％）１００ｇを希釈して固形分濃度５重量％のシリカ系中空微粒子分散液とした。これに、ＴｉＯ2として濃度２重量％の四塩
化チタン水溶液３００ｇを加え、さらに濃度４重量％のアンモニア水を０．５時間で添加し、ｐＨ＝８．５の水和酸化チタン・シリカ系中空微粒子混合スラリーを得た。ついで、４０℃で２時間静置して熟成した後、このスラリーを濾過洗浄し、固形分濃度が３．５重量％の水和酸化チタン・シリカ系中空微粒子混合分散液を得た。分散液のｐＨは８．５であった。
【００８７】
この混合分散液７００ｇに、濃度３５重量％の過酸化水素水８４ｇを添加した後、１６５℃で３時間水熱処理して酸化チタン系粒子(5)分散液を調製した。ついで、限外濾過膜
法にて洗浄し、濃縮して固形分濃度２０重量％の酸化チタン系粒子(5)分散液を調製した
。
得られた酸化チタン系粒子(5)について、平均粒子径、球状係数、屈折率、酸化チタン
被覆層の厚み、結晶形、特性（１）および特性（２）を測定し、結果を表１に示した。
【００８８】
[実施例6]
酸化チタン系粒子(6)の調製
実施例１と同様にして調製した酸化チタン系粒子(1)分散液に、濃度１５重量％のアン
モニア水を添加して分散液のｐＨを９．０とし、ついで、１６５℃で３時間水熱処理して酸化チタン系粒子(6)分散液を調製した。ついで、限外濾過膜法にて洗浄し、濃縮して固
形分濃度２０重量％の酸化チタン系粒子(6)分散液を調製した。
得られた酸化チタン系粒子(6)について、平均粒子径、球状係数、屈折率、酸化チタン
被覆層の厚み、結晶形、特性（１）および特性（２）を測定し、結果を表１に示した。
【００８９】
[実施例7]
酸化チタン系粒子(7)の調製
実施例１と同様にして調製した酸化チタン系粒子(1)分散液に、濃度２５重量％のテト
ラメチルアンモニウムハイドロオキサイド(TMAH)を添加して分散液のｐＨを１２．０とし、ついで、１６５℃で３時間水熱処理して酸化チタン系粒子(7)分散液を調製した。
ついで、限外濾過膜法にて洗浄し、濃縮して固形分濃度２０重量％の酸化チタン系粒子(7)分散液を調製した。
得られた酸化チタン系粒子(7)について、平均粒子径、球状係数、屈折率、酸化チタン
被覆層の厚み、結晶形、特性（１）および特性（２）を測定し、結果を表１に示した。
【００９０】
[実施例8]
酸化チタン系粒子(8)の調製
実施例１において、ＴｉＯ2として濃度２重量％の四塩化チタン水溶液１００ｇの代わ
りにＴｉＯ2として濃度１重量％のテトライソプロピルチタネートのアルコール溶液２０
０ｇを用いた以外は同様にして水和酸化チタン・シリカ系中空微粒子混合スラリーを調製したのち、熟成、洗浄後、過酸化水素を加えて水熱処理して酸化チタン系粒子分散液を調製した。ついで、濃度１５重量％のアンモニア水を添加して分散液のｐＨを８．５と、ついで、１６５℃で３時間水熱処理して酸化チタン系粒子(8)分散液を調製した。該分散液
を、限外濾過膜法にて洗浄し、濃縮して固形分濃度２０重量％の酸化チタン系粒子(8)分
散液を調製した。
【００９１】
得られた分散液に、濃度１５重量％のアンモニア水を添加して分散液のｐＨを９．０とし、再び、１６５℃で３時間水熱処理して酸化チタン系粒子(8)分散液を調製した。つい
で、限外濾過膜法にて洗浄し、濃縮して固形分濃度２０重量％の酸化チタン系粒子(8)分
散液を調製した。
得られた酸化チタン系粒子(8)について、平均粒子径、球状係数、屈折率、酸化チタン
被覆層の厚み、結晶形、特性（１）および特性（２）を測定し、結果を表１に示した。
【００９２】
[実施例9]
酸化チタン系粒子(9)の調製
シリカ系中空微粒子分散液（触媒化成工業（株）製：スルーリアＰ１４２０、平均粒子径５０ｎｍ、屈折率１．３０、固形分濃度２０重量％）１００ｇを希釈して固形分濃度５重量％のシリカ系中空微粒子分散液とした。
【００９３】
別途、ＴｉＯ2として濃度２重量％の四塩化チタン水溶液１００ｇに、濃度４重量％の
アンモニア水を添加し、四塩化チタンを加水分解して水和酸化チタンゲルスラリーを得た。該ゲルスラリーを洗浄した後、濃度３５重量％の過酸化水素水１４ｇを添加し、３０℃で１時間溶解し、ＴｉＯ2として濃度１．７重量％のペルオキソチタン酸水溶液を調製し
た。
【００９４】
ついで、シリカ系中空微粒子分散液にペルオキソチタン酸水溶液を加え、１６５℃で３時間水熱処理して酸化チタン系粒子分散液を調製した。ついで、濃度２５重量％のテトラメチルアンモニウムハイドロオキサイド(TMAH)を添加して分散液のｐＨを１２とし、ついで、１６５℃で３時間水熱処理して酸化チタン系粒子(9)分散液を調製した。
【００９５】
ついで、限外濾過膜法にて洗浄し、濃縮して固形分濃度２０重量％の酸化チタン系粒子(9)分散液を調製した。
濃度１５重量％のアンモニア水を添加して分散液のｐＨを９．０に調整し、再び、１６５℃で３時間水熱処理して酸化チタン系粒子(9)分散液を調製した。ついで、限外濾過膜
法にて洗浄し、濃縮して固形分濃度２０重量％の酸化チタン系粒子(9)分散液を調製した
。
【００９６】
表面処理
酸化チタン系粒子(9)分散液の一部１００ｇをエタノールに溶媒置換した後、メタクリ
ルシランカップリング剤（信越化学（株）製：KBM-503）３ｇを添加し、５０℃で加熱処
理を行い、再び限外濾過膜を用いて溶媒をエタノールに置換して固形分濃度２０重量％の酸化チタン系粒子(9)のアルコール分散液を調製した。
得られた酸化チタン系粒子(9)について、平均粒子径、球状係数、屈折率、酸化チタン
被覆層の厚み、結晶形、特性（１）および特性（２）を測定し、結果を表に示した。
【００９７】
[実施例10]
酸化チタン系粒子(10)の調製
(i)シリカ系中空微粒子の調製
シリカ・アルミナゾル（触媒化成工業（株）製：ＵＳＢＢ−１２０、平均粒子径２５ｎｍ、ＳｉO2・Aｌ2O3濃度２０重量％、固形分中Aｌ2O3含有量２７重量％）１００ｇと純水３９００ｇの混合物を９８℃に加温し、この温度を保持しながら、ＳｉO2として濃度１.
５重量％の珪酸ナトリウム水溶液２０９０ｇとAｌ2O3としての濃度０.５重量％のアルミ
ン酸ナトリウム水溶液７００ｇを添加して、ＳｉO2・Aｌ2O3粒子分散液を得た。このときの反応液のｐＨは１２．０であった。
【００９８】
ついで、限外濾過膜で洗浄して固形分濃度１３重量％になった複合酸化物微粒子(1)の
分散液５００ｇに純水１,１２５ｇを加え、さらに濃塩酸（濃度３５.５重量％）を滴下してｐＨ１.０とし、脱アルミニウム処理を行った。次いで、ｐＨ３の塩酸水溶液１０Ｌと
純水５Ｌを加えながら、限外濾過膜で溶解したアルミニウム塩を分離・洗浄して固形分濃度２０重量％のシリカ系中空微粒子前駆体(P-1-2)の水分散液を得た。
【００９９】
ついで、シリカ系中空微粒子前駆体(P-1-2)の水分散液１５０ｇと、純水５００ｇ、エ
タノール１，７５０ｇおよび濃度２８重量％のアンモニア水６２６ｇとの混合液を３５℃に加温した後、エチルシリケート（ＳiＯ2濃度２８重量％）５１ｇを添加してシリカ被覆層を形成し、純水５Ｌを加えながら限外濾過膜で洗浄して固形分濃度２０重量％のシリカ被覆層を形成したシリカ系中空微粒子(P-1-2)の水分散液を得た。
【０１００】
つぎに、シリカ被覆層を形成したシリカ系中空微粒子(P-1-2)分散液にアンモニア水を
添加して分散液のｐＨを１０．５に調整し、ついで２００℃にて１１時間熟成した後、常温に冷却し、陽イオン交換樹脂（三菱化学（株）製：ダイヤイオンＳＫ１Ｂ）４００ｇを用いて３時間イオン交換し、さらに陰イオン交換樹脂（三菱化学（株）製：ダイヤイオンＳＡ２０Ａ）２００ｇを用いて３時間イオン交換し、さらにまた陽イオン交換樹脂（三菱化学（株）製：ダイヤイオンＳＫ１Ｂ）２００ｇを用い、８０℃で３時間イオン交換して洗浄を行い、固形分濃度２０重量％固形分濃度２０重量％のシリカ系微粒子(P-1-3)の水
分散液を得た。
【０１０１】
ついで、再び、シリカ系中空微粒子(P-1-3)分散液を１５０℃にて１１時間水熱処理し
た後、常温に冷却し、陽イオン交換樹脂（三菱化学（株）製：ダイヤイオンＳＫ１Ｂ）４００ｇを用いて３時間イオン交換し、さらに、陰イオン交換樹脂（三菱化学（株）製：ダイヤイオンＳＡ２０Ａ）２００ｇを用いて３時間イオン交換し、固形分濃度２０重量％のシリカ系中空微粒子(P-1-4)の水分散液を得た。
得られたシリカ系中空微粒子(P-1-4)の屈折率、平均粒子径を測定し、結果を表１に示
した。
【０１０２】
(ii)酸化チタン被覆層の形成
固形分濃度２０重量％のシリカ系中空微粒子(P-1-4)の水分散液１００ｇを希釈して固
形分濃度５重量％のシリカ系中空微粒子分散液とした。これに、ＴｉＯ2として濃度２重
量％の四塩化チタン水溶液１００ｇを加え、濃度４重量％のアンモニア水を０．５時間で添加し、ｐＨ＝８．５の水和酸化チタン・シリカ系中空微粒子混合スラリーを得た。このスラリーを、４０℃で２時間静置して熟成した後、濾過洗浄し、固形分濃度が４重量％の水和酸化チタン・シリカ系中空微粒子混合分散液を得た。分散液のｐＨは８．５であった。
【０１０３】
この混合分散液５００ｇに、濃度３５重量％の過酸化水素水１３ｇを添加した後、１６５℃で３時間水熱処理して酸化チタン系粒子(10-1)分散液を調製した。ついで、限外濾過膜法にて洗浄し、濃縮して固形分濃度２０重量％の酸化チタン系粒子(10-2)分散液を調製した。さらに濃度１５重量％のアンモニア水を添加して分散液のｐＨを９．０とし、再び、１６５℃で３時間水熱処理して酸化チタン系粒子(10)分散液を調製した。ついで、限外濾過膜法にて洗浄し、濃縮して固形分濃度２０重量％の酸化チタン系粒子(10)分散液を調製した。
【０１０４】
表面処理
調製した酸化チタン系粒子(10)分散液１００ｇをエタノールに溶媒置換した後、メタクリルシランカップリング剤（信越化学（株）製：KBM-503）３ｇを添加し、５０℃で加熱
処理を行い、再び限外濾過膜を用いて溶媒をエタノールに置換して固形分濃度２０重量％の酸化チタン系粒子(10)のアルコール分散液を調製した。
得られた酸化チタン系粒子(10)について、平均粒子径、球状係数、屈折率、酸化チタン被覆層の厚み、結晶形、特性（１）および特性（２）を測定し、結果を表１に示した。
【０１０５】
[実施例11]
酸化チタン系粒子(11)の調製
表面処理
実施例１と同様にして調製した酸化チタン系粒子(1)分散液の一部100gをエタノールに
溶媒置換した後、メタクリルシランカップリング剤（信越化学(株)製：KBM-503）３ｇを
添加し、50℃で加熱処理を行い、再び限外濾過膜を使用して溶媒をエタノールに置換して固形分濃度20重量％の酸化チタン系粒子(11)のアルコール分散液を調製した。
得られた酸化チタン系粒子(11)について、平均粒子径、球状係数、屈折率、酸化チタン被覆層の厚み、結晶形、特性(1)および(2)を測定し、結果を表１に示した。
【０１０６】
[比較例1]
酸化チタン粒子(R1)の調製
ＴiＯ2として濃度０．４重量％の硫酸チタン水溶液を撹拌しながら、濃度１５重量％のアンモニア水を徐々に添加し、ｐＨ８．５の白色スラリーを得た。ついで、このスラリーを濾過し、洗浄して、固形分濃度９重量％のチタニアゲルスラリーを得た。このケーキ５．５５Ｋｇに濃度３３重量％の過酸化水素水６．０６Ｋｇと水１３．４Ｋｇとを混合し、８０℃で５時間加熱し、ＴiＯ2として濃度２．０重量％のペルオキソチタン酸水溶液を得た。このとき、水溶液は褐色で、ｐＨは８．１であった。
【０１０７】
得られたペルオキソチタン酸水溶液１０ｇと水２０００ｇとを混合し、９５℃で２時間加熱し、ＴiＯ2として濃度０．０１重量％のチタニアゾルを得た。
先に調製したペルオキソチタン酸水溶液（ＴiＯ2濃度２．０重量％）９Ｋｇと、水１９１Ｋｇとチタニアゾル１３０ｇ（ＴiＯ2濃度０．０１重量％）とを混合し、９５℃で６０時間加熱して酸化チタン粒子(R1)分散液を調製した。
【０１０８】
得られた酸化チタン粒子(R1)は、短軸径が１１ｎｍ、長軸径が５７ｎｍ、アスペクト比５．２の棒状の粒子であった。また、結晶形はアナタース型で、屈折率は２．１であった。
得られた酸化チタン系粒子(R1)について、平均粒子径、球状係数、屈折率、酸化チタン被覆層の厚さ、結晶形、特性（１）および特性（２）を測定し、結果を表１に示した。
【０１０９】
[比較例2]
酸化チタン粒子(R2)の調製
シリカゾル（触媒化成工業（株）製：ＳＩ-３０、平均粒子径１２ｎｍ、屈折率１．４
４、固形分濃度４０重量％）５０ｇを希釈して固形分濃度５重量％のシリカ微粒子分散液とした。これに、ＴｉＯ2として濃度２重量％の四塩化チタン水溶液１００ｇを加え、つ
いで、濃度４重量％のアンモニア水を０．５時間で添加し、ｐＨ＝８．５の水和酸化チタン・シリカ微粒子混合スラリーを得た。
【０１１０】
その後、このスラリーを４０℃で２時間静置して熟成した後、濾過洗浄し、固形分濃度が２０重量％の水和酸化チタン・シリカ微粒子混合分散液を得た。分散液のｐＨは８．５であった。
【０１１１】
得られた混合分散液を１６５℃で３時間水熱処理して酸化チタン粒子(R2)分散液を調製した。ついで、限外濾過膜法にて洗浄し、濃縮して固形分濃度２０重量％の酸化チタン粒子(R2)分散液を調製した。酸化チタン粒子(R2)は凝集状態であった。また、結晶形は無定型であった。
得られた酸化チタン系粒子(R2)について、平均粒子径、球状係数、屈折率、酸化チタン被覆層の厚さ、結晶形、特性（１）および特性（２）を測定し、結果を表１に示した。
【０１１２】
[比較例3]
酸化チタン粒子(R3)の調製
シリカゾル（触媒化成工業（株）製：ＳＩ-３０、平均粒子径１２ｎｍ、屈折率１．４
４、固形分濃度４０重量％）５０ｇを希釈して固形分濃度５重量％のシリカ微粒子分散液とした。これに、ＴｉＯ2として濃度２重量％の四塩化チタン水溶液１００ｇと、濃度４
重量％のアンモニア水を同時に２時間で添加し、ｐＨ＝８．５の水和酸化チタンゲルとシリカ微粒子との混合スラリーを得た。
【０１１３】
かかるスラリーを、４０℃で２時間静置して熟成した後、濾過洗浄し、固形分濃度が２０重量％の水和酸化チタン・シリカ微粒子混合分散液を得た。分散液のｐＨは８．５であった。
【０１１４】
得られたこの混合分散液を１６５℃で３時間水熱処理して酸化チタン粒子(R3)分散液を調製し、ついで、限外濾過膜法にて洗浄し、濃縮して固形分濃度２０重量％の酸化チタン粒子(R3)分散液を調製した。酸化チタン粒子(R3)は凝集状態であった。また、結晶形は無定型であった。
【０１１５】
得られた酸化チタン系粒子(R3)について、平均粒子径、球状係数、屈折率、酸化チタン被覆層の厚さ、結晶形、特性（１）および特性（２）を測定し、結果を表１に示した。
【０１１６】
【表１】
0005657197.tif 000002